(57)【特許請求の範囲】
【請求項１】
pH２．５〜５に調整した５−アミノレブリン酸粗溶液を水素イオン結合型の強酸性陽イオン交換樹脂に接触させて当該溶液中の５−アミノレブリン酸を当該陽イオン交換樹脂に吸着させた後、アンモニア水で脱着させ回収する方法であって、脱着液の電気伝導度又はpHの変化を回収の開始及び終了の指標にすることを特徴とする５−アミノレブリン酸水溶液の製造方法。
【請求項２】
脱着液の電気伝導度又はpHの変化が、それぞれ１カラム容量あたり０．５mS／cm以上又はpH０．５以上であることを回収開始の指標とし、それぞれ１カラム容量あたり２．５mS／cm以上又はpH１以上であることを回収終了の指標とすることを特徴とする請求項１に記載の５−アミノレブリン酸水溶液の製造方法。
【請求項３】
請求項１又は２に記載の方法により得られた５−アミノレブリン酸水溶液と塩化物イオンとを接触させることを特徴とする５−アミノレブリン酸塩酸塩の製造方法。
【請求項４】
請求項１又は２に記載の方法により得られた５−アミノレブリン酸水溶液と塩化物イオンとを接触させ、得られた水溶液にアルコール類又はケトン類の少なくとも１種の有機溶媒を混合することを特徴とする５−アミノレブリン酸塩酸塩結晶の製造方法。
【請求項５】
有機溶媒がメタノール、エタノール、イソプロパノール、ノルマルプロパノール又はアセトンであることを特徴とする請求項４記載の製造方法。
【請求項６】
５−アミノレブリン酸粗溶液に含まれる５−アミノレブリン酸の前記陽イオン交換樹脂への吸着と、その後にアンモニア水で脱着させる操作を複数回繰り返すことを特徴とする請求項１〜５のいずれか１項記載の製造方法。
【請求項７】
５−アミノレブリン酸粗溶液が、５−アミノレブリン酸発酵液であることを特徴とする請求項１〜６のいずれか１項記載の製造方法。
【請求項８】
５−アミノレブリン酸醗酵液が、グリシン含有５−アミノレブリン酸発酵液であることを特徴とする請求項７記載の製造方法。
【発明の詳細な説明】
【技術分野】
【０００１】
本発明は、微生物・発酵、動物・医療、植物等の分野において有用な５−アミノレブリン酸水溶液、及び５−アミノレブリン酸塩酸塩の製造方法に関する。
【背景技術】
【０００２】
５−アミノレブリン酸は、微生物分野においては、ビタミンＢ12生産、ヘム酵素生産、微生物培養、ポルフィリン生産などに、動物分野及び医療分野においては、感染症治療、殺菌、ヘモフィラス診断、誘導体原料、除毛、リウマチ治療、がん治療、血栓治療、癌術中診断、動物細胞培養、ヘム代謝研究、育毛、重金属中毒ポルフィリン症診断、貧血予防などに、農業分野においては植物生長調節、耐塩性などに有用であることが知られている。
【０００３】
一方、５−アミノレブリン酸の製造法は、化学合成法と微生物発酵法に大別される。化学合成法としては、原料として馬尿酸（特許文献１参照）、コハク酸モノエステルクロリド（特許文献２参照）、フルフリルアミン（例えば、特許文献３参照）、ヒドロキシメチルフルフラール（特許文献４参照）、オキソ吉草酸メチルエステル（特許文献５参照）、無水コハク酸（特許文献６参照）を使用する方法が報告されている。微生物発酵法においては、微生物触媒として、嫌気性菌、藻類、光合成細菌、各種遺伝子組換え菌などを使用する方法が報告されている。特に、光合成細菌ロドバクター属の微生物を用いた発酵法が代表的である（特許文献７参照）。
【０００４】
しかしながら、前述の手法で製造される５−アミノレブリン酸粗溶液は、目的に応じて精製して利用される場合がある。微生物発酵法は５−アミノレブリン酸の安価な工業的製造方法として知られているが、発酵液には糖類、タンパク質、アミノ酸類、有機酸類、金属イオンなど、様々な化合物が共存している。とりわけ、５−アミノレブリン酸に化学的性質が類似しているグリシンなどのアミノ酸は、５−アミノレブリン酸粗溶液からの除去が困難である。また、５−アミノレブリン酸塩酸塩の結晶を製造するには５−アミノレブリン酸塩酸塩の水溶液に貧溶媒を混合し晶析するが、この晶析工程においてはグリシンなどのアミノ酸やその他夾雑物が混合していると５−アミノレブリン酸塩酸塩の結晶成長を阻害する問題点を有する。従って、晶析工程前にこれら夾雑物を除去する必要がある。
【０００５】
一方で、５−アミノレブリン酸の塩は極めて高い水溶性を有し、その溶解度は水溶液のpH、温度、水溶液に共存する溶質などによるが、５−アミノレブリン酸塩酸塩の場合で室温にて３Ｍ以上である。従って、晶析工程に使用する５−アミノレブリン酸塩酸塩の水溶液は飽和溶解度近くまで高度に濃縮されていることが好ましい。前述のように、５−アミノレブリン酸塩酸塩の結晶を製造するためには、結晶化を妨げる不純物を除去すると共に、脱水により５−アミノレブリン酸塩酸塩を濃縮する必要がある。このような脱水濃縮技術として減圧濃縮機が挙げられるが、工業生産のために大量の５−アミノレブリン酸塩酸塩水溶液を濃縮する場合、５−アミノレブリン酸塩酸塩の水溶液を減圧環境下で長時間加熱する必要があり、装置の運転には加熱と冷却に伴う大きな熱量が要求される。また、５−アミノレブリン酸塩酸塩には塩化物イオンが含まれていることから、減圧濃縮装置の耐圧性能だけでなく耐腐蝕性を考慮する必要がある。従って、減圧濃縮とは異なる５−アミノレブリン酸塩酸塩の水溶液の脱水濃縮技術が切望されている。
【先行技術文献】
【特許文献】
【０００６】
【特許文献１】特開昭４８−９２３２８号公報
【特許文献２】特開昭６２−１１１９５４号公報
【特許文献３】特開平２−７６８４１号公報
【特許文献４】特開平６−１７２２８１号公報
【特許文献５】特開平７−１８８１３３号公報
【特許文献６】特開平９−３１６０４１号公報
【特許文献７】特開平１１−４２０８３号公報
【発明の概要】
【発明が解決しようとする課題】
【０００７】
従って、本発明は５−アミノレブリン酸粗溶液から５−アミノレブリン酸を特異的に分離することによる５−アミノレブリン酸水溶液及び５−アミノレブリン酸塩酸塩の製造方法を提供することにある。
【課題を解決するための手段】
【０００８】
本発明者らは、鋭意検討を行った結果、５−アミノレブリン酸粗溶液に含まれる５−アミノレブリン酸を陽イオン交換樹脂に吸着させた後に陽イオンを含む水溶液で脱着させるに際し、脱着液の電気伝導度又はpHの変化を回収の指標にすることにより、晶析など実用上許容される程度に共存する化合物を除去し、５−アミノレブリン酸を濃縮した５−アミノレブリン酸水溶液が得られることを見出した。さらに、該脱着液に塩化物イオンを混合し有機溶媒を混合することにより５−アミノレブリン酸塩酸塩の結晶が得られることを見出し、本発明を完成させた。
【０００９】
すなわち、本発明は、５−アミノレブリン酸粗溶液を陽イオン交換樹脂に接触させて当該溶液中の５−アミノレブリン酸を陽イオン交換樹脂に吸着させた後、陽イオンを含む水溶液で脱着させ回収する方法であって、脱着液の電気伝導度又はpHの変化を回収の指標にすることを特徴とする５−アミノレブリン酸水溶液の製造方法を提供するものである。
【００１０】
また、本発明は、上記の如くして得られた５−アミノレブリン酸水溶液と塩化物イオンとを接触させることを特徴とする５−アミノレブリン酸塩酸塩の製造方法を提供するものである。
【００１１】
さらに、本発明は、上記の如くして得られた５−アミノレブリン酸水溶液と塩化物イオンとを接触させ、得られた水溶液にアルコール類又はケトン類の少なくとも１種の有機溶媒を混合することを特徴とする５−アミノレブリン酸塩酸塩結晶の製造方法を提供するものである。
【発明の効果】
【００１２】
本発明によれば、高純度の５−アミノレブリン酸水溶液及び５−アミノレブリン酸塩酸塩を製造できる。
【図面の簡単な説明】
【００１３】
【図１】５−アミノレブリン酸を含む粗水溶液のpHと５−アミノレブリン酸のカラム吸着におけるカラム通過液の５−アミノレブリン酸濃度との関係を示す図である。
【図２】５−アミノレブリン酸を含む粗水溶液のpHと５−アミノレブリン酸のカラム脱着におけるカラム通過液の５−アミノレブリン酸濃度との関係を示す図である。
【図３】５−アミノレブリン酸脱着におけるカラム通過液の５−アミノレブリン酸濃度とグリシン濃度との関係を示す図である。
【図４】５−アミノレブリン酸脱着におけるカラム通過液の５−アミノレブリン酸濃度とアンモニア濃度との関係を示す図である。
【図５】５−アミノレブリン酸脱着におけるカラム通過液の５−アミノレブリン酸濃度と電気伝導度又はpHとの関係を示す図である。
【図６】５−アミノレブリン酸脱着におけるカラム通過液の５−アミノレブリン酸濃度と電気伝導度変化率又はpH変化率との関係を示す図である。ここでの電気伝導度変化率又はpH変化率は、カラム容量あたりの変化率として表した。
【発明を実施するための形態】
【００１４】
本発明の５−アミノレブリン酸水溶液及び５−アミノレブリン酸塩酸塩を製造するのに用いる５−アミノレブリン酸粗溶液としては、５−アミノレブリン酸が溶媒に溶解している粗溶液であれば特に制限されず、純度なども制限されない。つまり、特開昭４８−９２３２８号公報、特開昭６２−１１１９５４号公報、特開平２−７６８４１号公報、特開平６−１７２２８１号公報、特開平７−１８８１３３号公報、特開平１１−４２０８３号公報等に記載の方法に準じて化学合成法又は微生物発酵法により製造した、５−アミノレブリン酸粗溶液、それらの精製前の化学合成溶液や発酵液を使用できる。これらの溶液中の５−アミノレブリン酸の濃度は、０．１mM以上、更に０．１mM〜３Ｍ、特に１mM〜３Ｍが好ましい。
【００１５】
上記公報等に記載の化学合成法又は微生物発酵法により製造した、５−アミノレブリン酸粗溶液には、糖類、アミノ酸類、有機酸類、アルコール類、金属イオン、タンパク質、ホウ酸、リン酸などが含まれている場合があり、特に、発酵法で製造した５−アミノレブリン酸粗溶液の場合には、グリシンが共存している場合がある。
【００１６】
５−アミノレブリン酸の陽イオン交換樹脂への吸着は、５−アミノレブリン酸粗溶液を陽イオン交換樹脂と接触させることにより実施できる。５−アミノレブリン酸粗溶液の溶媒としては５−アミノレブリン酸が溶解すれば特に制限されないが、水、ジメチルスルホキシド、アルコール類（メタノール、エタノール、プロパノール、イソプロパノール、ブタノール、イソブタノール等）、アミド類（Ｎ，Ｎ−ジメチルホルムアミド、Ｎ，Ｎ−ジメチルアセトアミド等）、ピリジン類などが挙げられ、水、ジメチルスルホキシド、メタノール及びエタノールが好ましく、水が特に好ましく、２種以上の溶媒を混合して用いてもよい。
【００１７】
５−アミノレブリン酸粗溶液のpHは特に制限されないが、pHが０．５〜７であることが好ましく、特に、pHが２．５〜５であることが好適である。このpHを調整するためのpH調整剤としては、塩酸、硫酸、亜硫酸、リン酸、亜リン酸、硝酸、亜硝酸、ホウ酸、有機酸類（フタル酸、クエン酸、コハク酸、酢酸、乳酸、酒石酸、シュウ酸、フタル酸、マレイン酸等）、Ｔｒｉｓ、ＭＯＰＳ、水酸化カリウム、水酸化ナトリウム、炭酸ナトリウム、炭酸カリウム、アンモニアなどが挙げられ、これらの２種以上を混合して用いてもよい。陽イオン交換樹脂としては、強酸性陽イオン交換樹脂又は弱酸性陽イオン交換樹脂のいずれでもよい。また、キレート樹脂も好適に使用できる。これらのうちで、強酸性陽イオン交換樹脂が好ましい。強酸性陽イオン交換樹脂の種類としては、特に、官能基がスルホン酸基であるポリスチレン系樹脂の強酸性陽イオン交換樹脂が好ましい。官能基に結合しているイオンとしては、水素イオン又はアンモニウムイオンが好ましい。
【００１８】
脱着に用いられる陽イオンを含む水溶液としては特に限定されないが、リン酸、アルカリ金属もしくはアルカリ土類金属の水酸化物又は炭酸塩、アンモニア、アミン、アミノ基を有する化合物を水に溶解したものが好ましい。具体的には水酸化リチウム、水酸化ナトリウム、水酸化マグネシウム、水酸化カリウム、水酸化カルシウム、水酸化セシウム、水酸化バリウム、炭酸アンモニウム、炭酸水素アンモニウム、炭酸ナトリウム、炭酸水素ナトリウム、炭酸カリウム、炭酸カリウムナトリウム、炭酸水素カリウム、アンモニア、メチルアミン、ジメチルアミン、トリメチルアミン、エチルアミン、ジエチルアミン、トリエチルアミンを水に溶解したものがより好ましく、アンモニアを水に溶解したものが特に好ましい。これらの水溶液は２種以上を組み合わせて使用してもよい。アンモニア水の濃度は、０．０１〜１０Ｍが好ましく、０．１〜３Ｍがさらに好ましく、０．１〜２Ｍが特に好ましい。
【００１９】
陽イオン交換樹脂から脱着する５−アミノレブリン酸を回収する方法としては、５−アミノレブリン酸脱着液のpH又は電気伝導度の変化を指標とすることができる。これらの変化は、カラム容量あたりの変化率として定義され、以下、電気伝導度変化率又はpH変化率とする。
【００２０】
５−アミノレブリン酸を吸着したカラムを水洗している定常状態に脱着液を通液した場合、５−アミノレブリン酸の脱着の開始は、電気伝導度の上昇又はpHが中性付近までの上昇により示される。その電気伝導度変化率としては０．１mS／cm／カラム容量以上、pH変化率としては０．１／カラム容量以上を示し、５−アミノレブリン酸水溶液の回収開始の指標として用いることが出来る。より好ましくは、電気伝導度変化率としては０．５mS／cm／カラム容量以上、pH変化率としては０．５／カラム容量以上を指標として用いることが出来る。
【００２１】
その後、５−アミノレブリン酸濃度の上昇と共に電気伝導度又はpHはゆるやかに上昇し、これらの変化率は低下するが、この変化を確認しながら５−アミノレブリン酸を回収することができる。
さらに、５−アミノレブリン酸の脱着の終了は、５−アミノレブリン酸回収液についての電気伝導度の急激な上昇又はpHの急激な上昇により示される。その電気伝導度変化率としては２．５mS／cm／カラム容量以上、pH変化率としては０．６／カラム容量以上を示し、５−アミノレブリン酸水溶液の回収終了の指標として用いることが出来る。より好ましくは、電気伝導度変化率としては７mS／cm／カラム容量以上、pH変化率としては１／カラム容量以上を指標として用いることが出来る。
【００２２】
これら５−アミノレブリン酸水溶液の回収開始と回収終了の指標を組み合わせて用いることにより５−アミノレブリン酸を回収することができるが、特に、５−アミノレブリン酸の回収開始時に電気伝導度変化率、５−アミノレブリン酸の回収終了時にpH変化率を指標とすることが好適である。
【００２３】
上記のようにして、５−アミノレブリン酸水溶液が製造されるが、この水溶液に塩化物イオンを添加することにより、５−アミノレブリン酸塩酸塩が製造できる。塩化物イオンの添加量は、陽イオン交換樹脂に吸着させる５−アミノレブリン酸の量から推定され、陽イオン交換樹脂から脱着される５−アミノレブリン酸量に対して、１〜１００倍量（モル比）が好ましく、特に１〜１０倍量（モル比）が好ましい。なお、吸着した５−アミノレブリン酸量から推定される５−アミノレブリン酸の脱着量は、陽イオン交換樹脂の種類と容量、脱着液のアンモニア濃度、通液の速度などによっても異なるが、通常、５−アミノレブリン酸の回収率は６０〜１００％である。
【００２４】
塩化物イオン源としては、塩酸、塩化カリウム、塩化ナトリウム、塩化アンモニウム、塩化亜鉛、塩化コリン、塩化鉄などが挙げられ、２種以上を組み合わせて使用しても良く、特に塩酸が好ましい。また、塩化物イオン源は、上記記載の５−アミノレブリン酸の陽イオン交換樹脂への吸着の際に使用できる溶媒に溶解させて使用することができる。好ましい溶媒は、水である。塩化物イオンの添加の方法は、特に制限されない。
【００２５】
この５−アミノレブリン酸回収水溶液を、陽イオン交換樹脂への吸着と、その後に陽イオンを含む水溶液で脱着させることを複数回繰り返すことにより、５−アミノレブリン酸を濃縮することが可能である。５−アミノレブリン酸のカラムへの吸着条件についてはカラムへの吸着率が高いほど、脱着条件については脱着液のイオン濃度が高いほど、５−アミノレブリン酸回収水溶液の５−アミノレブリン酸濃度を高くすることができ、目的に応じて５−アミノレブリン酸回収水溶液の５−アミノレブリン酸濃度を調節することが可能である。このような５−アミノレブリン酸のイオン交換カラム濃縮工程を複数回繰り返す場合において、５−アミノレブリン酸回収水溶液に塩化物イオンを添加することは特に必要でなく、他の酸類を用いても良い。特に、水素イオン型陽イオン交換樹脂を用いる場合においては、これら酸類を添加しなくても良い。
【００２６】
ここで５−アミノレブリン酸水溶液は、上記のようにして回収される水溶液を意味しているが、濃縮した水溶液や希釈した水溶液、又pHを上記記載のpH調整剤等により、pH調整した水溶液も含む。
【００２７】
５−アミノレブリン酸塩酸塩は、固体でも溶液でもよい。固体とは、結晶を示すが、水和物でもよい。溶液とは、水をはじめとする溶媒に溶解又は分散した状態を示す。又pHを上記記載のpH調整剤等により、pH調整した溶液も含む。５−アミノレブリン酸塩酸塩を結晶として得るには、前記の如くして得られた５−アミノレブリン酸水溶液と塩化物イオンを添加して得られた水溶液に、貧溶媒を添加することにより行われる。
【００２８】
貧溶媒としては、５−アミノレブリン酸塩酸塩の結晶が析出するものであれば特に制限されないが、アルコール類（メタノール、エタノール、ノルマルプロパノール、イソプロパノール、ノルマルブタノール、イソブタノール等）、エーテル類（ジエチルエーテル、ジイソプロピルエーテル、ジオキサン、テトラヒドロフラン、ジメトキシエタン等）、エステル類（酢酸メチル、酢酸エチル、酢酸プロピル、酢酸イソプロピル、γ-ブチロラク
トン等）、ケトン類（アセトン、メチルエチルケトン等）、ニトリル類（アセトニトリル、ベンゾニトリル等）などが挙げられるが、アルコール類又はケトン類が好ましく、メタノール、エタノール、イソプロパノール、ノルマルプロパノール又はアセトンが特に好ましい。２種以上の貧溶媒を混合して用いてもよいが、エタノール、アセトン又はイソプロパノールが特に好ましい。
【００２９】
陽イオン交換樹脂から脱着される５−アミノレブリン酸水溶液と塩酸の混合時の温度は、該混合液が固化しない状態において、−２０〜６０℃が好ましい。必要に応じて脱水濃縮してもよく、エバポレーターを用いることができる。また、析出した５−アミノレブリン酸塩酸塩結晶の採取は濾過により行うのが好ましい。
【実施例】
【００３０】
次に実施例を挙げて本発明をさらに詳細に説明するが、本発明は何らこれらに限定されるものではない。
【００３１】
実施例１
強酸性陽イオン交換樹脂（ダウケミカル社製、Ｄｏｗｅｘ−５０）の１０mLをエンプティカラムに充填し、２Ｍ塩酸水溶液及び２Ｍアンモニア水溶液を通液しアンモニウムイオンを結合したイオン交換カラムを調製した。
一方で、特開平１１−４２０８３号と同様の方法によりグリシンが共存する５−アミノレブリン酸発酵液（２５mM  ５−アミノレブリン酸、１１mM  グリシン）を作製し、濃硫酸にてpH２．０、pH３．０、pH４．０、pH５．０の４種類を調製した。これら発酵液５０mLを前述のアンモニウムイオン型イオン交換カラムに送液した。
イオン交換カラムを通過した液について回収し、イオン交換カラムに対する５−アミノレブリン酸及びグリシンの吸着特性を薄層クロマトグラフィーにて観察した。薄相クロマトグラフィーの条件としては、固相としてシリカゲル薄層プレート、移動相としてエタノールと水を７０：３０で混和したものを用いた。展開後はニンヒドリンをスプレーし、アミノ酸を検出した。この定性試験の結果を表１に示した。
【００３２】
【表１】
0005369206.tif 000002
【００３３】
実施例２
強酸性陽イオン交換樹脂（ダウケミカル社製、Ｄｏｗｅｘ−５０）の１０mLをエンプティカラムに充填し、２Ｍ塩酸水溶液及び２Ｍアンモニア水溶液を通液しアンモニウムイオンを結合したイオン交換カラムを調製した。
一方で、特開平１１−４２０８３号と同様の方法によりグリシンを夾雑物として含有する５−アミノレブリン酸発酵液（２５mM  ５−アミノレブリン酸、６．７mM  グリシン）を作製し、濃硫酸にてpH２．０ 、pH３．０、pH４．０、pH４．４、pH４．６、pH４．８、pH５．０の７種類を調製した。これら発酵液５０mLを前述のアンモニウムイオン型イオン交換カラムに送液した。カラムを通過した液について回収し、５−アミノレブリン酸の吸着率を測定した。この結果を表２に示したが、５−アミノレブリン酸の水溶液のpHが４．０以下の条件において、５−アミノレブリン酸がアンモニウムイオン型イオン交換カラムに効率的に吸着した。
【００３４】
【表２】
0005369206.tif 000003
【００３５】
実施例３
強酸性陽イオン交換樹脂（オルガノ社製、Ａｍｂｅｒｌｉｔｅ  ＩＲ−１２０Ｂ）の１０mLをエンプティカラムに充填し、２Ｍ塩酸水溶液及び２Ｍアンモニア水溶液を通液しアンモニウムイオンを結合したイオン交換カラムを調製した。
一方で、特開平１１−４２０８３号と同様の方法により５−アミノレブリン酸発酵液（２５mM  ５−アミノレブリン、６．７mM  グリシン）を作製し、濃硫酸にてpH３．０、pH３．５、pH４．０の３種類を調製した。これら発酵液１００mLを前述のアンモニウムイオン型イオン交換カラムに送液し、続いて、イオン交換水１００mLを通液した。この操作の際、カラムを通過した液について1カラム容量毎に回収し、５−アミノレブリン酸濃度を測定した。この結果を図１に示した。
次いで、０．３Ｍアンモニア水溶液を用いてカラムに吸着した５−アミノレブリン酸を脱着させた。この操作の際、カラムを通過する液を０．５カラム容量毎に回収し、５−アミノレブリン酸濃度を測定した。この結果を図２に示した。得られた全てのフラクションについて、実施例１記載の薄相クロマトグラフィー法により分析を行ったが、グリシンを検出しなかった。
以上の結果を５−アミノレブリン酸の回収率として表３にまとめた。その結果、５−アミノレブリン酸発酵液のpHが３．０〜４．０の範囲において、イオン交換カラムを用いて５−アミノレブリン酸を精製及び濃縮することができ、５−アミノレブリン酸水溶液を得た。
【００３６】
【表３】
0005369206.tif 000004
【００３７】
実施例４
強酸性陽イオン交換樹脂（オルガノ社製、Ａｍｂｅｒｌｉｔｅ  ＩＲ−１２０Ｂ）の１０mLをエンプティカラムに充填し、２Ｍ塩酸水溶液及び２Ｍアンモニア水溶液を通液しアンモニウムイオンを結合したイオン交換カラムを調製した。
一方で、特開平１１−４２０８３号と同様の方法によりグリシンが共存する５−アミノレブリン酸発酵液（２７mM  ５−アミノレブリン酸、２０mMグリシン）を作製し、濃硫酸にてpH３．５又はpH４．０の２種類を調製した。これら発酵液１６０mLを前述のアンモニウムイオン型イオン交換カラムに送液した。
次いで、０．３Ｍアンモニア水溶液を用いてカラムに吸着した５−アミノレブリン酸を脱着させた。この操作の際、カラムを通過した液について１カラム容量毎に回収し、５−アミノレブリン酸とグリシンの濃度を測定した。その結果を図３に示した。発酵液に含まれていた２０mMのグリシンは、イオン交換カラム精製後の５−アミノレブリン酸回収液には観察されなかった。
【００３８】
実施例５
強酸性陽イオン交換樹脂（オルガノ社製、Ａｍｂｅｒｌｉｔｅ  ＩＲ−１２０Ｂ）の１７０mLをエンプティカラムに充填し、２Ｍ塩酸水溶液を通液し水素イオンを結合したイオン交換カラムを調製した。
一方で、実施例３と同様の手法により５−アミノレブリン酸発酵液から５−アミノレブリン酸水溶液を調製し、濃硫酸を添加することによりpH４．０に調整した。この５−アミノレブリン酸水溶液（１０９mM  ５−アミノレブリン酸）２０００mLを前述の水素イオン型陽イオン交換カラムに送液し、続いてイオン交換水を通液した。
次いで、１Ｍアンモニア水溶液を用いてカラムに吸着した５−アミノレブリン酸を脱着させた。この操作の際、カラムを通過した液について０．５カラム容量毎に回収し、５−アミノレブリン酸とアンモニアの濃度を測定した。その結果を図４に示した。１Ｍアンモニア水溶液の通液に従って５−アミノレブリン酸濃度が上昇し、１Ｍアンモニア水溶液の通液が２．５カラム容量に達する付近では５−アミノレブリン酸濃度が４６０mMまで濃縮された。この時不純物であるアンモニウムイオンの混入は、１mM以下であった。その後、５−アミノレブリン酸の脱着の終了に伴い、アンモニア濃度が上昇した。
【００３９】
実施例６
強酸性陽イオン交換樹脂（オルガノ社製、Ａｍｂｅｒｌｉｔｅ  ＩＲ−１２０Ｂ）の１０mLをエンプティカラムに充填し、２Ｍ塩酸水溶液を通液し水素イオンを結合したイオン交換カラムを調製した。
一方で、実施例３と同様の手法により５−アミノレブリン酸発酵液から５−アミノレブリン酸水溶液（pH６．６）を調製した。この水溶液を２分し、一方に濃硫酸を添加することによりpH３．２に調整した。これらの５−アミノレブリン酸水溶液（９２mM  ５−アミノレブリン酸）１３０mLを前述の水素イオン型陽イオン交換カラムに送液し、続いてイオン交換水を通液した。次いで、０．５Ｍアンモニア水溶液を用いてカラムに吸着した５−アミノレブリン酸を脱着させた。
これらの結果を表４に示した。pH６．６とpH３．２の５−アミノレブリン酸水溶液に関して、両者共にカラム吸着工程においてカラム通過液には５−アミノレブリン酸を検出せず、５−アミノレブリン酸が効率的に吸着したことが示された。また、５−アミノレブリン酸の回収率は９８．０〜９９．１％であった。
【００４０】
【表４】
0005369206.tif 000005
【００４１】
実施例７
強酸性陽イオン交換樹脂（三菱化学社製、ＳＫ−１Ｂ（Ｈ））の５０Ｌをエンプティカラムに充填し、２Ｍ塩酸水溶液及び２Ｍアンモニア水溶液を通液しアンモニウムイオンを結合したイオン交換カラムを調製した。
一方で、特開平１１−４２０８３号と同様の方法により５−アミノレブリン酸発酵液（２４mM  ５−アミノレブリン酸）を作製し、濃硫酸にてpH４．０に調製した。この発酵液２８０Ｌを前述のアンモニウムイオン型イオン交換カラムに送液し、続いて、イオン交換水を通液した。
次いで、０．３Ｍアンモニア水溶液を用いてカラムに吸着した５−アミノレブリン酸を脱着させた。この操作の際、カラムを通過する液を０．２カラム容量毎に回収し、５−アミノレブリン酸濃度、電気伝導度、pHを測定した。これらの結果を図５に示すが、５−アミノレブリン酸の脱着の開始時は、電気伝導度が上昇すると共にpHも６．８付近まで上昇した。その後、５−アミノレブリン酸濃度が上昇するが電気伝導度とpHには大きな変化はなかった。さらに、５−アミノレブリン酸の脱着の終了時は、電気伝導度が急激に上昇しpHも急激に上昇した。これら変化を変化率として、図６に示した。
【００４２】
実施例８
実施例５と同様の手法により５−アミノレブリン酸水溶液を作製し、５−アミノレブリン酸量に対して２倍量（モル比）の塩酸を添加した。次いで、エバポレーターにて濃縮し、５−アミノレブリン酸塩酸塩の水溶液（３Ｍ  ５−アミノレブリン酸）を調製した。該５−アミノレブリン酸塩酸塩溶液を表５記載の貧溶媒に滴下し、析出した５−アミノレブリン酸塩酸塩の結晶を濾紙にて回収し、風乾後重量を測定した。
【００４３】
【表５】
0005369206.tif 000006
【００４４】
実施例９
強酸性陽イオン交換樹脂（三菱化学社製、ＳＫ−１Ｂ（Ｈ））の１４０mLをエンプティカラムに充填し、１Ｍ塩化アンモニウム水溶液を通液しアンモニウムイオンを結合したイオン交換カラムを調製した。
一方で、特開平１１−４２０８３号と同様の方法により５−アミノレブリン酸発酵液（６０mM  ５−アミノレブリン酸）を作製し、濃硫酸を添加しpH３．５に調整した。この発酵液２８０mLを前述のアンモニウムイオン型陽イオン交換カラムに送液し、続いてイオン交換水を通液しカラムを洗浄した。次いで、０．３Ｍアンモニア水溶液を用いてカラムに吸着した５−アミノレブリン酸を脱着させた。カラムの通過液の電気伝導度とpHを測定し、電気伝導度が定常状態での０．０mS／cmから１．０mS／cmに上昇した時点で通過液の回収を開始した。これは電気伝導度変化率として、１．０mS／cm／カラム容量であった。また、pHが定常状態でのpH５．５からpH９．２に達したところで通過液の回収を終了した。これはpH変化率として、３．７／カラム容量であった。この回収液に、５−アミノレブリン酸量に対して等量（モル比）の濃塩酸を混合した。この回収液は３９０mLであり、５−アミノレブリン酸塩酸塩濃度としては４２mM、pHは３．７であった。
【００４５】
強酸性陽イオン交換樹脂（三菱化学社製、ＳＫ−１Ｂ（Ｈ））の２０mLをエンプティカラムに充填し、１Ｍ塩酸水溶液を通液し水素イオンを結合したイオン交換カラムを調製した。次いで、前述のカラム通過液の回収液（５−アミノレブリン酸水溶液）を前述の水素イオン型イオン交換カラムに送液した。次いで、０．５Ｍアンモニア水溶液を用いてカラムに吸着した５−アミノレブリン酸を脱着させた。カラムの通過液の電気伝導度とpHを測定し、電気伝導度が定常状態での０．０mS／cmから１．０mS／cmに上昇した時点で通過液の回収を開始した。これは電気伝導度変化率として、１．０mS／cm／カラム容量であった。また、pHが定常状態でのpH４．５からpH７．０に達したところで通過液の回収を終了した。これはpH変化率として、２．５／カラム容量であった。この回収液（２６９mM  ５−アミノレブリン酸、４２mL）に濃塩酸を加え、pH０．８とした。
【００４６】
この５−アミノレブリン酸塩酸塩の水溶液に活性炭０．５ｇを混合し３０分間撹拌した。膜濾過により粉末活性炭を除去した後、５−アミノレブリン酸塩酸塩の水溶液の容量が１mLになるまでエバポレーターにて脱水濃縮した。この５−アミノレブリン酸濃縮液をイソプロパノール２０mLに混合し、５−アミノレブリン酸塩酸塩を析出させ、真空乾燥した。最終的に１．４７ｇの５−アミノレブリン酸塩酸塩を得、その純度は９９．２％であった。
【００４７】
以上のように、１段目のイオン交換カラム工程では５−アミノレブリン酸水溶液が３９０mL得られたが、この５−アミノレブリン酸水溶液を１mLまで脱水濃縮するにあたり、エバポレーターを用いた場合３８９mLの脱水が必要であった。しかしながら、イオン交換カラム工程を再度繰り返した結果、３４８mLの脱水により５−アミノレブリン酸水溶液を４２mLまで濃縮できた。この結果、エバポレーターに求められる脱水量は４１mLに減少した。
【図１】
0005369206.tif 000007
【図２】
0005369206.tif 000008
【図３】
0005369206.tif 000009
【図４】
0005369206.tif 000010
【図５】
0005369206.tif 000011
【図６】
0005369206.tif 000012